나아가 , 본 발명 제 1 양태 의 은 미립자 의 제조 방법 에 의하 면 , 고농도 의 은 이온 용액 을 사용 하 여 미세 한 은 미립자 를 효율 적 으로 제조 할 수 있 다 . 구체 적 으로 는 , 예 를 들 어 암모니아수 를 첨가 한 은 농도 50 g / ℓ 이상 의 질산 은 용액 을 사용 하 여 , 평균 입경 1 . 5 ∼ 0 . 08 ㎛ 의 은 미립자 를 99 ％ 이상 의 수율 로 얻 을 수 있 다 .